(57)【要約】【課題】感度に優れ、耐収縮性及びコントラストが良好な光像記録材料、その記録方法及びその製造方法を提供すること。【解決手段】カチオン重合性化合物及び光カチオン重合開始剤を含有する光像記録材料のカールフィッシャー法により測定した含水率が０．０１〜２．５質量％であることを特徴とする光像記録材料。【選択図】        なし【特許請求の範囲】
【請求項１】
カチオン重合性化合物及び光カチオン重合開始剤を含有する光像記録材料のカールフィッシャー法により測定した含水率が０．０１〜２．５質量％であることを特徴とする光像記録材料。
【請求項２】
酸価が１０未満であることを特徴とする請求項１記載の光像記録材料。
【請求項３】
１〜４個のオキセタン環を有するオキセタン化合物、エポキシ基を有する化合物またはビニルエーテル基を有する化合物を含有することを特徴とする請求項１または２記載の光像記録材料。
【請求項４】
アクリロイル基またはメタアクリロイル基を有する化合物と光ラジカル重合開始剤を含有することを特徴とする請求項１〜３のいずれか１項記載の光像記録材料。
【請求項５】
カチオンエポキシ重合、カチオンビニルエーテル重合、カチオンアルケニルエーテル重合、カチオンアレンエーテル重合、カチオンケテンアセタール重合、エポキシ−アミン段階重合、エポキシ−メルカプタン段階重合、不飽和エステル−アミン段階重合、不飽和エステル−メルカプタン段階重合、ビニル−シリコンヒドリド段階重合、イソシアネート−ヒドロキシル段階重合またはイソシアネート−アミン段階重合の重合反応によりマトリックスが形成されることを特徴とする請求項１〜４のいずれか１項記載の光像記録材料。
【請求項６】
無機または有機のマトリックス前駆物質を硬化させてマトリックスを形成することを特徴とする請求項５記載の光像記録材料。
【請求項７】
マトリックス前駆物質が、下記一般式〔Ｉ〕で表される化合物から誘導されることを特徴とする請求項６記載の光像記録材料。
一般式〔Ｉ〕
ＲｎＭ（ＯＲ′）４−ｎ
（式中、Ｍは３価以上の原子価を有する金属元素、Ｒはアルキルまたはアリル、Ｒ′は４個以下の炭素原子を有する低アルキルを表し、ｎは１または２である。）
【請求項８】
一般式〔Ｉ〕におけるＭが、シリコン、チタン、ゲルマニウム、ジルコニウム、バナジウムまたはアルミニウムの金属元素であることを特徴とする請求項７記載の光像記録材料。
【請求項９】
請求項１〜８のいずれか１項記載の光像記録材料に記録する光像記録材料の記録方法において、該光像記録材料に活性光線を照射してホログラフィー記録を行うことを特徴とする光像記録材料の記録方法。
【請求項１０】
請求項１〜８のいずれか１項記載の光像記録材料の製造方法において、マトリックス形成物質を混合する工程及び該マトリックス形成物質を硬化してマトリックスを形成する工程の相対湿度が５０％以下であることを特徴とする光像記録材料の製造方法。
【請求項１１】
請求項１〜８のいずれか１項記載の光像記録材料の製造方法において、マトリックス形成物質を混合する工程及び該マトリックス形成物質を硬化してマトリックスを形成させる工程の雰囲気を不活性ガスで置換することを特徴とする光像記録材料の製造方法。
【発明の詳細な説明】
【０００１】
【発明の属する技術分野】
本発明は、カチオン重合性化合物及び光カチオン重合開始剤を含有する光像記録材料、その記録方法及びその製造方法に関する。
【０００２】
【従来の技術】
近年、情報記憶装置及びその方法の開発者は、記憶容量を増やすことを追求し続けている。この開発の一部として、ページ方式のメモリシステム、特にホログラフィーシステムが、従来のメモリ装置に代わるものとして提案されてきた。ページ方式システムは、データの二次元のページ全体の記憶と読み出しに関する。特に、記録光は、データのページを表す暗い透明な領域の二次元配列を通過し、ホログラフィーシステムは、ページのホログラフィー表現を、記憶媒体にインプリントされた変化する屈折率及び／または吸収のパターンとして三次元で記憶する。ホログラフィーシステムは、Ｄ．Ｐｓａｌｔｉｓ等の「ホログラフィーメモリ」（Ｓｃｉｅｎｔｉｆｉｃ  Ａｍｅｒｉｃａｎ、１９９５年１１月）で総じて説明されている。ホログラフィー記憶の１つの方法は、位相相関マルチプレックスホログラフィーであり、米国特許第５，７１９，６９１号で説明されている。位相相関マルチプレックスホログラフィーでは、参照光ビームは位相マスクを通過し、そしてデータを表す配列を通過した信号ビームと記録媒体の中で交差して、媒体の中にホログラムを形成する。位相マスクと参照ビームの関係が、データの連続するページごとに調整されることにより、参照ビームの位相を変調し、かつ媒体における重複領域にデータを記憶することを可能にする。後にこのデータは、データ記憶の間に用いられるのと同じ位相変調で参照ビームを元の記憶位置に通すことによって再構築される。
【０００３】
ホログラフィー記憶システムの機能は、記憶媒体によって部分的に制限される。研究目的の記憶媒体としては、鉄がドープされたニオブ酸リチウムが長年用いられてきた。しかし、ニオブ酸リチウムは高価で、感度が低く、記憶された情報の読み出しの間にノイズが生じる傾向がある。
【０００４】
従って、その代わりになるものが、特に感光性ポリマーフィルムの分野で求められてきた。例えば、Ｗ．Ｋ．Ｓｍｏｔｈｅｒｓ等の「ホログラフィーための光ポリマー」（ＳＰＩＥ  ＯＥ／レーザー会議、１２１２−０３、カリフォルニア州ロサンゼルス市、１９９０年）に記載されている。ここで記載されている材料は、露出光に対して実質的に不活性なマトリックス有機ポリマーの中に、液体モノマー材料及び光重合開始剤（光に露出された時にモノマーの重合を促進する）の光像形成システムを含むものでる。情報をその材料に書き込んでいる間、記録光を、データを表す配列の中を通すことによって、モノマーは露出領域で重合する。その結果、モノマーの濃度が低くなるので、材料の暗い露出していない領域のモノマーは、露出領域に拡散する。重合及びその結果により生じる濃度勾配は、屈折率の変化をもたらし、データを含むホログラムを形成する。しかしながら、光像形成システムを含む事前成形マトリックス材料の溶着は溶剤の使用を必要とするので、溶剤の適切な気化を可能にするために、材料の厚さは、例えば、わずか約１５０μｍに制限される。さらに、重合によって引き起こされる４〜１０％の材料収縮は、データ検索の信頼性に有害な影響を与える。
【０００５】
特許文献１には、ポリマーホログラフィー媒体が提案されている。媒体は、モノマー、オリゴマーのマトリックス前駆物質と光活性モノマーを混合し、その混合物を硬化することによって形成されるものであり、（ａ）マトリックスがモノマー、オリゴマーから形成され、かつ（ｂ）モノマーの少なくとも一部は反応しないままとすることにより、ホログラフィー記録に利用できるようにする。これらの材料の溶着においては、混合物が液体で溶剤は不要なので、例えば１ｍｍ以上に厚くすることが可能である。
【０００６】
ガラスマトリックスの中にモノマーを含む光像形成システムを提供する試みもなされてきた。例えば、特許文献２には、ガラス状のハイブリッド無機有機三次元マトリックスを含み、その中に、１つ以上の光活性有機モノマーを備える光像形成システムが提案されている。媒体は、ハイブリッド無機有機マトリックスの前駆物質を提供し、マトリックス前駆物質を光像形成システムと混合し、かつマトリックス前駆物質を硬化させて、もとの位置でマトリックスを形成することによって製造される。ガラスマトリックスは、重合体マトリックスを含む媒体とは対照的に、望ましい構造上の完全性を提供し、かつホログラフィー記憶システムに有用な比較的厚い（例えば、１ｍｍを超える）光像記録材料の形成を可能にする。
【０００７】
上記は、いずれも光像記録材料がラジカル重合系の材料で、特に重合に伴う材料の収縮が問題とされ、例えば、特許文献３には、カチオン重合性の光像記録材料を用いる方法が提案がされている。しかし、この方法では、ラジカル重合系のメリットである光記録に必要な記録エネルギーが少なくて済む等メリットが失われる問題がある。
【０００８】
この様に、近年、ホログラフィー記憶システムで使用するのに適した光像記録材料の開発は進歩してきたが、更なる進歩が必要とされている。特に、化学的及び構造的に優れ、複雑な化学処理なしで比較的厚い（例えば、１ｍｍを超える）層を形成することができ、比較的低い光記録エネルギーで記録が可能で、かつ光記録に伴う材料の収縮等の問題が起こらない光像記録材料が望まれている。
【０００９】
【特許文献１】
特開平１１−３５２３０３号公報
【００１０】
【特許文献２】
特開平１１−３４４９１７号公報
【００１１】
【特許文献３】
特表２００１−５２３８４２号公報
【００１２】
【発明が解決しようとする課題】
本発明は、上記課題に鑑みなされたものであり、その目的は感度に優れ、耐収縮性及びコントラストが良好な光像記録材料、その記録方法及びその製造方法を提供することにある。
【００１３】
【課題を解決するための手段】
本発明の上記目的は下記構成により達成される。
【００１４】
１．カチオン重合性化合物及び光カチオン重合開始剤を含有する光像記録材料のカールフィッシャー法により測定した含水率が０．０１〜２．５質量％であることを特徴とする光像記録材料。
【００１５】
２．酸価が１０未満であることを特徴とする前記１記載の光像記録材料。
３．１〜４個のオキセタン環を有するオキセタン化合物、エポキシ基を有する化合物またはビニルエーテル基を有する化合物を含有することを特徴とする前記１または２記載の光像記録材料。
【００１６】
４．アクリロイル基またはメタアクリロイル基を有する化合物と光ラジカル重合開始剤を含有することを特徴とする前記１〜３のいずれか１項記載の光像記録材料。
【００１７】
５．カチオンエポキシ重合、カチオンビニルエーテル重合、カチオンアルケニルエーテル重合、カチオンアレンエーテル重合、カチオンケテンアセタール重合、エポキシ−アミン段階重合、エポキシ−メルカプタン段階重合、不飽和エステル−アミン段階重合、不飽和エステル−メルカプタン段階重合、ビニル−シリコンヒドリド段階重合、イソシアネート−ヒドロキシル段階重合またはイソシアネート−アミン段階重合の重合反応によりマトリックスが形成されることを特徴とする前記１〜４のいずれか１項記載の光像記録材料。
【００１８】
６．無機または有機のマトリックス前駆物質を硬化させてマトリックスを形成することを特徴とする前記５記載の光像記録材料。
【００１９】
７．マトリックス前駆物質が、前記一般式〔Ｉ〕で表される化合物から誘導されることを特徴とする前記６記載の光像記録材料。
【００２０】
８．一般式〔Ｉ〕におけるＭが、シリコン、チタン、ゲルマニウム、ジルコニウム、バナジウムまたはアルミニウムの金属元素であることを特徴とする前記７記載の光像記録材料。
【００２１】
９．前記１〜８のいずれか１項記載の光像記録材料に記録する光像記録材料の記録方法において、該光像記録材料に活性光線を照射してホログラフィー記録を行うことを特徴とする光像記録材料の記録方法。
【００２２】
１０．前記１〜８のいずれか１項記載の光像記録材料の製造方法において、マトリックス形成物質を混合する工程及び該マトリックス形成物質を硬化してマトリックスを形成する工程の相対湿度が５０％以下であることを特徴とする光像記録材料の製造方法。
【００２３】
１１．前記１〜８のいずれか１項記載の光像記録材料の製造方法において、マトリックス形成物質を混合する工程及び該マトリックス形成物質を硬化してマトリックスを形成させる工程の雰囲気を不活性ガスで置換することを特徴とする光像記録材料の製造方法。
【００２４】
本発明者は、上記課題に鑑みて鋭意検討を進めた結果、カチオン重合性化合物及び光カチオン重合開始剤を含有する光像記録材料のカールフィッシャー法により測定した含水率が０〜２．５質量％である光像記録材料に用いた場合に、上記の課題を解決することができることを見出し、本発明に至った次第である。
【００２５】
すなわち、本発明の第１の発明は、カチオン重合性化合物及び光カチオン重合開始剤を含有する光像記録材料のカールフィッシャー法により測定した含水率が０．０１〜２．５質量％である光像記録材料、第２の発明は、光像記録材料の酸価が１０未満である第１の発明の光像記録材料、第３の発明は１〜４個のオキセタン環を有するオキセタン化合物、エポキシ基を有する化合物またはビニルエーテル基を有する化合物を含有する第１及び第２の発明の光像記録材料、第４の発明はアクリロイル基またはメタアクリロイル基を有する化合物と光ラジカル重合開始剤とを含有する第１〜３の発明の光像記録材料、第５の発明は前記光像記録材料を用い、カチオンエポキシ重合、カチオンビニルエーテル重合、カチオンアルケニルエーテル重合、カチオンアレンエーテル重合、カチオンケテンアセタール重合、エポキシ−アミン段階重合、エポキシ−メルカプタン段階重合、不飽和エステル−アミン段階重合、不飽和エステル−メルカプタン段階重合、ビニル−シリコンヒドリド段階重合、イソシアネート−ヒドロキシル段階重合及びイソシアネート−アミン段階重合の重合反応によりマトリックスが形成される光像記録材料で、第６の発明は、無機有機マトリックス前駆物質を硬化させてマトリックスが形成される光像記録材料である。
【００２６】
以下、本発明の詳細について説明する。
本発明においては、光像記録材料の含水率を０．０１〜２．５質量％とすることが特徴の１つであるが、０．０２〜２．５質量％とすることが好ましく、更に好ましくは０．０２〜１．５質量％である。光像記録材料の含水率を０．０１〜２．５質量％とする手段としては、光像記録材料形成に用いる素材の酸価を１０未満、好ましくは２未満、更に好ましくは１未満とすることが有効である。このように素材を選択するだけでなく、光像記録材料製造時の相対湿度を５０％以下にする、また製造時の雰囲気を不活性ガスで置換する方法が好ましい。不活性ガスとしては窒素、アルゴン等が用いられる。
【００２７】
本発明では、カチオン重合性化合物として、１〜４個のオキセタン環を有するオキセタン化合物、エポキシ基を有する化合物またはビニルエーテル基を有する化合物を含有することが特徴である。
【００２８】
（オキセタン化合物）
はじめに、１〜４個のオキセタン環を有するオキセタン化合物について説明する。
【００２９】
本発明でいうオキセタン化合物とは、オキセタン環を有する化合物のことであり、特開２００１−２２０５２６、特開２００１−３１０９３７に紹介されているような公知のあらゆるオキセタン化合物を使用できる。
【００３０】
本発明に係るオキセタン化合物においては、１〜４個のオキセタン環を有するオキセタン化合物であることが特徴の１つである。オキセタン環を５個以上有する化合物を使用すると、光像記録材料組成物の粘度が高くなるため、取扱いが困難になったり、また光像記録材料組成物のガラス転移温度が高くなるため、得られる硬化物の粘着性が十分でなくなってしまう。
【００３１】
以下、本発明に係るオキセタン環を有する化合物の具体例について説明するが、本発明はこれらに限定されるものではない。
【００３２】
１個のオキセタン環を有する化合物の一例としては、下記一般式（１）で表される化合物が挙げられる。
【００３３】
【化１】
2005002222.tif 000002
【００３４】
一般式（１）において、Ｒ１は水素原子やメチル基、エチル基、プロピル基、ブチル基等の炭素数１〜６のアルキル基、炭素数１〜６のフルオロアルキル基、アリル基、アリール基、フリル基またはチエニル基である。Ｒ２は、メチル基、エチル基、プロピル基、ブチル基等の炭素数１〜６個のアルキル基、１−プロペニル基、２−プロペニル基、２−メチル−１−プロペニル基、２−メチル−２−プロペニル基、１−ブテニル基、２−ブテニル基、３−ブテニル基等の炭素数２〜６個のアルケニル基、フェニル基、ベンジル基、フルオロベンジル基、メトキシベンジル基、フェノキシエチル基等の芳香環を有する基、エチルカルボニル基、プロピルカルボニル基、ブチルカルボニル基等の炭素数２〜６個のアルキルカルボニル基、エトキシカルボニル基、プロポキシカルボニル基、ブトキシカルボニル基等の炭素数２〜６個のアルコキシカルボニル基、またはエチルカルバモイル基、プロピルカルバモイル基、ブチルカルバモイル基、ペンチルカルバモイル基等の炭素数２〜６個のＮ−アルキルカルバモイル基等である。本発明で使用するオキセタン化合物としては、１個のオキセタン環を有する化合物を使用することが、得られる組成物が粘着性に優れ、低粘度で作業性に優れるため、特に好ましい。
【００３５】
２個のオキセタン環を有する化合物の一例としては、下記一般式（２）で表される化合物等が挙げられる。
【００３６】
【化２】
2005002222.tif 000003
【００３７】
一般式（２）において、Ｒ１は、上記一般式（１）におけるそれと同様の基である。Ｒ３は、例えば、エチレン基、プロピレン基、ブチレン基等の線状または分枝状アルキレン基、ポリ（エチレンオキシ）エチレン基、ポリ（プロピレンオキシ）プロピレン基等の線状または分枝状ポリ（アルキレンオキシ）アルキニレン基、プロペニレン基、メチルプロペニレン基、ブテニレン基等の線状または分枝状不飽和炭化水素基、またはカルボニル基またはカルボニル基を含むアルキレン基、カルボキシル基を含むアルキレン基、カルバモイル基を含むアルキレン基等である。
【００３８】
また、Ｒ３としては、下記一般式（３）、（４）及び（５）で示される基から選択される多価基も挙げることができる。
【００３９】
【化３】
2005002222.tif 000004
【００４０】
一般式（３）において、Ｒ４は、水素原子やメチル基、エチル基、プロピル基、ブチル基等の炭素数１〜４個のアルキル基、メトキシ基、エトキシ基、プロポキシ基、ブトキシ基等の炭素数１〜４個のアルコキシ基、塩素原子、臭素原子等のハロゲン原子、ニトロ基、シアノ基、メルカプト基、低級アルキルカルボキシル基、カルボキシル基、またはカルバモイル基である。
【００４１】
【化４】
2005002222.tif 000005
【００４２】
一般式（４）において、Ｒ５は、酸素原子、硫黄原子、メチレン基、ＮＨ、ＳＯ、ＳＯ２、Ｃ（ＣＦ３）２、またはＣ（ＣＨ３）２を表す。
【００４３】
【化５】
2005002222.tif 000006
【００４４】
一般式（５）において、Ｒ６は、メチル基、エチル基、プロピル基、ブチル基等の炭素数１〜４個のアルキル基、またはアリール基である。ｎは０〜２０００の整数である。Ｒ７はメチル基、エチル基、プロピル基、ブチル基の炭素数１〜４個のアルキル基、またはアリール基である。Ｒ７としては、更に、下記一般式（６）で示される基から選択される基も挙げることができる。
【００４５】
【化６】
2005002222.tif 000007
【００４６】
一般式（６）において、Ｒ８は、メチル基、エチル基、プロピル基、ブチル基等の炭素数１〜４個のアルキル基、またはアリール基である。ｍは０〜１００の整数である。
【００４７】
２個のオキセタン環を有する化合物の具体例としては、下記化合物が挙げられる。
【００４８】
【化７】
2005002222.tif 000008
【００４９】
例示化合物１は、前記一般式（２）において、Ｒ１がエチル基、Ｒ３がカルボニル基である化合物である。また、例示化合物２は、前記一般式（２）において、Ｒ１がエチル基、Ｒ３が前記一般式（５）でＲ６及びＲ７がメチル基、ｎが１である化合物である。
【００５０】
２個のオキセタン環を有する化合物において、上記の化合物以外の好ましい例としては、下記一般式（７）で表される化合物がある。一般式（７）において、Ｒ１は、前記一般式（１）のＲ１と同義である。
【００５１】
【化８】
2005002222.tif 000009
【００５２】
また、３〜４個のオキセタン環を有する化合物の一例としては、下記一般式（８）で表される化合物が挙げられる。
【００５３】
【化９】
2005002222.tif 000010
【００５４】
一般式（８）において、Ｒ１は、前記一般式（１）におけるＲ１と同義である。Ｒ９としては、例えば、下記Ａ〜Ｃで表される基等の炭素数１〜１２の分枝状アルキレン基、下記Ｄで表される基等の分枝状ポリ（アルキレンオキシ）基または下記Ｅで表される基等の分枝状ポリシロキシ基等が挙げられる。ｊは、３または４である。
【００５５】
【化１０】
2005002222.tif 000011
【００５６】
上記Ａにおいて、Ｒ１０はメチル基、エチル基またはプロピル基等の低級アルキル基である。また、上記Ｄにおいて、ｐは１〜１０の整数である。
【００５７】
３〜４個のオキセタン環を有する化合物の一例としては、例示化合物３が挙げられる。
【００５８】
【化１１】
2005002222.tif 000012
【００５９】
さらに、上記説明した以外の１〜４個のオキセタン環を有する化合物の例としては、下記一般式（９）で表される化合物が挙げられる。
【００６０】
【化１２】
2005002222.tif 000013
【００６１】
一般式（９）において、Ｒ８は前記一般式（６）のＲ８と同義である。Ｒ１１はメチル基、エチル基、プロピル基またはブチル基等の炭素数１〜４のアルキル基またはトリアルキルシリル基であり、ｒは１〜４である。
【００６２】
本発明で使用するオキセタン化合物の好ましい具体例としては、以下に示す化合物がある。
【００６３】
【化１３】
2005002222.tif 000014
【００６４】
上述したオキセタン環を有する各化合物の製造方法は、特に限定されず、従来知られた方法に従えばよく、例えば、パティソン（Ｄ．Ｂ．Ｐａｔｔｉｓｏｎ，Ｊ．Ａｍ．Ｃｈｅｍ．Ｓｏｃ．，３４５５，７９（１９５７））が開示している、ジオールからのオキセタン環合成法等がある。また、これら以外にも、分子量１０００〜５０００程度の高分子量を有する１〜４個のオキセタン環を有する化合物も挙げられる。これらの具体的化合物例としては、以下の化合物が挙げられる。
【００６５】
【化１４】
2005002222.tif 000015
【００６６】
（エポキシ基を有する化合物）
本発明に使用されるエポキシ基を有する化合物としては、エポキシ基を有する化合物のモノマー及びそのオリゴマーのいずれも使用できる。具体的には、従来公知の芳香族エポキシド、脂環式エポキシド及び脂肪族エポキシドが挙げられる。なお、以下エポキシドとは、モノマーまたはそのオリゴマーを意味する。本発明におけるオリゴマーとしては、低分子量の化合物が好ましく、分子量が１０００未満のオリゴマーがより好ましい。
【００６７】
芳香族エポキシドとして好ましいものは、少なくとも１個の芳香族核を有する多価フェノールあるいはそのアルキレンオキサイド付加体とエピクロルヒドリンとの反応によって製造されるジまたはポリグリシジルエーテルであり、例えばビスフェノールＡあるいはそのアルキレンオキサイド付加体のジまたはポリグリシジルエーテル、水素添加ビスフェノールＡあるいはそのアルキレンオキサイド付加体のジまたはポリグリシジルエーテル、ならびにノボラック型エポキシ樹脂等が挙げられる。ここでアルキレンオキサイドとしては、エチレンオキサイド及びプロピレンオキサイド等が挙げられる。
【００６８】
脂環式エポキシドとしては、少なくとも１個のシクロへキセンまたはシクロペンテン環等のシクロアルカン環を有する化合物を、過酸化水素、過酸等の適当な酸化剤でエポキシ化することによって得られるシクロヘキセンオキサイドまたはシクロペンテンオキサイド含有化合物が好ましく、具体例としては、以下に示す化合物等が挙げられる。
【００６９】
脂肪族エポキシドの好ましいものとしては、脂肪族多価アルコールあるいはそのアルキレンオキサイド付加体のジまたはポリグリシジルエーテル等があり、その代表例としては、エチレングリコールのジグリシジルエーテル、プロピレングリコールのジグリシジルエーテルまたは１，６−ヘキサンジオールのジグリシジルエーテル等のアルキレングリコールのジグリシジルエーテル、グリセリンあるいはそのアルキレンオキサイド付加体のジまたはトリグリシジルエーテル等の多価アルコールのポリグリシジルエーテル、ポリエチレングリコールあるいはそのアルキレンオキサイド付加体のジグリシジルエーテル、ポリプロピレングリコールあるいはそのアルキレンオキサイド付加体のジグリシジルエーテル等のポリアルキレングリコールのジグリシジルエーテル等が挙げられる。ここでアルキレンオキサイドとしては、エチレンオキサイド及びプロピレンオキサイド等が挙げられる。
【００７０】
さらに、これらの化合物の他に、分子内に１個のオキシラン環を有するモノマーである脂肪族高級アルコールのモノグリシジルエーテル及びフェノール、クレゾールのモノグリシジルエーテル等も用いることができる。これらのエポキシドのうち、速硬化性を考慮すると、芳香族エポキシド及び脂環式エポキシドが好ましく、特に脂環式エポキシドが好ましい。本発明では、上記エポキシドの１種を単独で使用してもよいが、２種以上を適宜組み合わせて使用してもよい。
【００７１】
（ビニルエーテル化合物）
本発明に使用されるビニルエーテル化合物としては、例えばエチレングリコールジビニルエーテル、ジエチレングリコールジビニルエーテル、トリエチレングリコールジビニルエーテル、プロピレングリコールジビニルエーテル、ジプロピレングリコールジビニルエーテル、ブタンジオールジビニルエーテル、ヘキサンジオールジビニルエーテル、シクロヘキサンジメタノールジビニルエーテル、トリメチロールプロパントリビニルエーテル等のジまたはトリビニルエーテル化合物、エチルビニルエーテル、ｎ−ブチルビニルエーテル、イソブチルビニルエーテル、オクタデシルビニルエーテル、シクロヘキシルビニルエーテル、ヒドロキシブチルビニルエーテル、２−エチルヘキシルビニルエーテル、シクロヘキサンジメタノールモノビニルエーテル、ｎ−プロピルビニルエーテル、イソプロピルビニルエーテル、イソプロペニルエーテル−Ｏ−プロピレンカーボネート、ドデシルビニルエーテル、ジエチレングリコールモノビニルエーテル、オクタデシルビニルエーテル等のモノビニルエーテル化合物等が挙げられる。
【００７２】
これらのビニルエーテル化合物のうち、硬化性、密着性、表面硬度を考慮すると、ジまたはトリビニルエーテル化合物が好ましく、特にジビニルエーテル化合物が好ましい。本発明では、上記ビニルエーテル化合物の１種を単独で使用してもよいが、２種以上を適宜組み合わせて使用してもよい。
【００７３】
イソプロペニルエーテル基を有する化合物としては、例えば、下記一般式で表される化合物が用いられる。
【００７４】
ＣＨ２＝ＣＲ１ＯＲ２
式中、Ｒ１は水素原子またはメチル基を表し、Ｒ２は炭素数４ないし１８個を有する、場合により分岐していてもよい、炭化水素基を表す。
【００７５】
具体的には、イソプロピルビニルエーテル、ｎ−ブチルビニルエーテル、２エチルヘキシルビニルエーテル、ラウリルビニルエーテル、トリデシルビニルエーテル、ステアリルビニルエーテル、オレイルビニルエーテル、及びこれらに相当するイソプロペニルエーテル単量体等を挙げることができる
また、オキセタン化合物とエポキシ基を有する化合物、またはビニルエーテル基を有する化合物を組み合わせて用いることもでき、その場合は、オキセタン化合物、エポキシ基を有する化合物またはビニルエーテル基を有する化合物の合計量に対して、エポキシ基を有する化合物またはビニルエーテル基を有する化合物を５〜９５質量％、好ましくは１０〜５０質量％の割合で含有することが好ましい。
【００７６】
（光カチオン重合開始剤）
次いで、光カチオン重合開始剤について説明する。
【００７７】
本発明の光像記録材料で使用する光カチオン重合開始剤としては、種々のものを用いることができ、例えば、化学増幅型フォトレジストや光カチオン重合に利用される化合物が用いられる（有機エレクトロニクス材料研究会編、「イメージング用有機材料」、ぶんしん出版（１９９３年）、１８７〜１９２ページ参照）。
【００７８】
本発明に好適な化合物としては、ジアリールヨードニウム塩、トリアリールスルホニウム塩が挙げられ、典型的な光カチオン重合開始剤を、下記一般式〔ＩＩ〕〜〔Ｖ〕に示す。
【００７９】
【化１５】
2005002222.tif 000016
【００８０】
上記一般式〔ＩＩ〕〜〔Ｖ〕において、Ｒ１２は水素原子、炭素数１〜１８のアルキル基、または炭素数１〜１８のアルコキシ基であり、Ｒ１３は水素原子、ヒドロキシアルキル基、またはヒドロキシアルコキシ基であり、好ましくはヒドロキシエトキシ基である。Ｍは金属原子、好ましくはアンチモンであり、Ｘはハロゲン原子、好ましくはフッ素であり、ｋは金属の価数であり、例えば、アンチモンの場合は５である。上記光カチオン重合開始剤は、カチオン重合性化合物に対して０．１〜２０質量％の割合で含有することが好ましく、より好ましくは０．１〜１０質量％である。
【００８１】
（メタ）アクリロイル基を有する化合物
本発明では、さらに光像記録材料中にアクリロイル基またはメタアクリロイル基（以下、（メタ）アクリロイル基ともいう）を有する化合物及び光ラジカル重合開始剤を含有することが好ましい。
【００８２】
本発明において、（メタ）アクリロイル基を有する化合物を光像記録材料中に含有させることにより、粘度の調整、硬化膜硬度の改質、屈折率コントラスト調整等を行うことができる。
【００８３】
（メタ）アクリロイル基を有する化合物としては、種々のものが使用でき、例えば、（メタ）アクリロイル基を１個有する化合物としては、フェノール、ノニルフェノール及び２−エチルヘキサノールの（メタ）アクリレート、並びにこれらのアルコールのアルキレンオキシド付加物の（メタ）アクリレート等が挙げられる。（メタ）アクリロイル基を２個有する化合物としては、ビスフェノールＡ、イソシアヌル酸、エチレングリコール及びプロピレングリコールのジ（メタ）アクリレート、並びにこれらのアルコールのアルキレンオキシド付加物のジ（メタ）アクリレート等が挙げられる。（メタ）アクリロイル基を３個有する化合物としては、ペンタエリスリトール、トリメチロールプロパン及びイソシアヌル酸のトリ（メタ）アクリレート、並びにこれらのアルコールのアルキレンオキシド付加物のトリ（メタ）アクリレート等があり、（メタ）アクリロイル基を４個以上有する化合物としては、ペンタエリスリトール、ジペンタエリスリトールのポリ（メタ）アクリレート等が挙げられる。また、ウレタン結合を主鎖とするウレタンアクリレート、エステル結合を主鎖とするポリエステルアクリレート、エポキシ化合物にアクリル酸を付加したエポキシ（メタ）アクリレート等の従来公知のアクリル系モノマー・オリゴマー等も挙げられる。この場合、（メタ）アクリロイル基を有する化合物の配合割合としては、上記カチオン重合性化合物と（メタ）アクリロイル基を有する化合物の合計量１００質量部に対して、５〜９５質量部が好ましい。
【００８４】
（光ラジカル重合開始剤）
本発明においては、光像記録材料中に光ラジカル重合開始剤を配合する。光ラジカル重合開始剤としては、種々のものを用いることができ、好ましいものとしては、ベンゾフェノン及びその誘導体、ベンゾインアルキルエーテル、２−メチル［４−（メチルチオ）フェニル］−２−モルフォリノ−１−プロパノン、ベンジルジメチルケタール、１−ヒドロキシシクロヘキシルフェニルケトン、２−ヒドロキシ−２−メチル−１−フェニルプロパン−１−オン、アリキルフェニルグリオキシレート、ジエトキシアセトフェノン、２−ベンジル−２−ジメチルアミノ−１−（４−モルフォリノフェニル）−１−ブタンノン並びにアシルホスフィンオキシド等が挙げられる。これらの光ラジカル重合開始剤の含有量は、（メタ）アクリロイル基を有する化合物に対して０．０１〜２０質量％であることが好ましい。
【００８５】
本発明に係る光像記録材料には、上記成分の他、１００質量部の硬化性成分に対して、１００質量部までの量で、例えば、無機充填剤、染料、粘度調節剤、処理剤、有機溶剤及び紫外線遮断剤のような不活性成分を配合することができる。
【００８６】
無機充填材の例としては、例えば、酸化亜鉛、酸化アルミニウム、酸化アンチモン、酸化カルシウム、酸化クロム、酸化スズ、酸化チタン、酸化鉄、酸化銅、酸化鉛、酸化ビスマス、酸化マグネシウム及び酸化マンガン等の金属／非金属酸化物、水酸化アルミニウム、水酸化第一鉄及び水酸化カルシウム等の水酸化物、炭酸カルシウム及び硫酸カルシウム等の塩類、二酸化ケイ素等のケイ素化合物、カオリン、ベントナイト、クレー及びタルク等の天然顔料、天然ゼオライト、大谷石、天然雲母及びアイオナイト等の鉱物類、人工雲母及び合成ゼオライト等の合成無機物、並びにアルミニウム、鉄及び亜鉛等の各種金属等が挙げられる。
【００８７】
本発明に係る光像記録材料には、光カチオン重合開始剤、光ラジカル重合開始剤の他に、光増感剤を加えて、記録に用いる光源の波長に合致させることもできる。本発明において用いることができる典型的な増感剤としては、公知のものが用いられ、具体的には、ピレン、ペリレン、アクリジンオレンジ、チオキサントン、２−クロロチオキサントン、ベンゾフラビン、エオシン、ローズベンガル、エリスロシン及びメチレンブルー等がある。
【００８８】
（マトリックスポリマーを形成する重合反応）
本発明においてマトリックスポリマーを形成する重合反応の例としては、カチオンエポキシ重合、カチオンビニルエーテル重合、カチオンアルケニルエーテル重合、カチオンアレンエーテル重合、カチオンケテンアセタール重合、エポキシ−アミン段階重合、エポキシ−メルカプタン段階重合、不飽和エステル−アミン段階重合（マイケル付加による）、不飽和エステル−メルカプタン段階重合（マイケル付加による）、ビニル−シリコンヒドリド段階重合（ヒドロシリル化）、イソシアネート−ヒドロキシル段階重合（ウレタン形成）及びイソシアネート−アミン段階重合（ウレア形成）がある。
【００８９】
上記の反応は、適当な触媒により可能になり、または促進される。例えば、カチオンエポキシ重合は、ＢＦ３を主成分にした触媒を用いて室温で速く起こり、他のカチオン重合はプロトン存在下で進行し、エポキシ−メルカプタン反応とマイケル付加はアミン等の塩基により促進され、ヒドロシリル化は白金等の遷移金属触媒の存在下で速く進行し、ウレタンとウレア形成はスズ触媒が用いられるとき速く進行する。光発生の間光活性モノマーの重合を防止する手段が取られれば、光発生触媒をマトリックス形成に用いることも可能である。
【００９０】
別のマトリックス形成は、典型的にはアルコキシドゾルゲル化学の公知の機構によって起こる。例えば、Ｃ．Ｊ．Ｂｒｉｎｋｅｒ等の、「ゾルゲル科学−ゾルゲル加工の物理と化学」（Ａｃａｄｅｍｉｃ  Ｐｒｅｓｓ、１９９０年）を参照することができる。標準的なアルコキシドゾルゲル化学に従って、三官能オリゴマー前駆物質の硬化はさらなる縮合を含み、これによって前駆物質は三次元網を形成する。最終的な硬化マトリックスの土台に付された有機部分は、媒体の特性（例えば、可撓性、衝撃抵抗性、熱衝撃抵抗性、屈折率、密度、摩耗抵抗性）に影響を与える。望ましい特性を提供するために、有機部分（例えばメチルとフェニルの両方）の組み合わせを用いることが可能である。例えばメチルは、マトリックス前駆物質と光像形成システムとの相容性を高め、かつ穏かな硬化状態の使用を可能にする。また、フェニル基は、硬化の速度が下がるものの、この相容性を提供する。フェニル基はサイズが大きいため、自由体積を増やし、かつメチル基部分だけを有するマトリックスと比べてマトリックスの網密度を下げる。低い網密度は、データの書き込みの間の光活性有機モノマーの拡散を促進し、マトリックスにいくらかの可撓性を与える。マトリックス前駆物質が三官能有機アルコキシシランの加水分解及び縮合から誘導される場合、マトリックスの土台にジメチルシリル基を含めることによって拡散も強化される。これはまた熱衝撃抵抗性を向上させるが、マトリックスの縮合速度を下げる。
【００９１】
縮合反応で取り除かれる有機部分は、典型的にはマトリックスの形成速度に影響を与える。例えば、大きいアルコキシ基が付された前駆物質の反応時間が遅くなるという公知の傾向に従い、メトキシ基が付された前駆物質は、典型的には、より大きいエトキシ基が付された前駆物質よりも速く反応する。
【００９２】
選択可能なこととして、マトリックス前駆物質は、光像形成システムとの混合の前に早期硬化される、すなわちオリゴマーマトリックス前駆物質の場合にはさらに縮合される。マトリックス前駆物質の縮合を促進するために早期硬化が用いられる場合、マトリックス前駆物質／光像形成システムの混合物のより穏かな最終硬化が一般的には要求されるが、これは最終硬化が実質的に縮合されたオリゴマーで行われるからである。より穏かな硬化が有利であるのは、光活性モノマーの熱誘導早期重合等の光像形成システムへの損害が概して低減されるという点である。早期硬化は、早期硬化前駆物質における光像形成システムの実質的な拡散を可能にする程度に行われるが、早期硬化の条件は、特定のハイブリッドマトリックス前駆物質に応じて変化する。さらに、早期硬化の後で前駆物質を薄めるために、アセトン等の有機溶剤を加えることが可能である。典型的には、早期硬化は、１００〜２００℃の範囲の温度で１時間未満行われる。制御サンプルは、早期硬化の受容可能な条件についての情報を容易に提供する。
【００９３】
（一般式〔Ｉ〕で表される化合物からの誘導体）
本発明においては、マトリックス前駆体が、前記一般式〔Ｉ〕で表される化合物からの誘導体であることが好ましく、更に、一般式〔Ｉ〕において、Ｍで表される３価以上の原子価を有する金属元素として、シリコン、チタン、ゲルマニウム、ジルコニウム、バナジウム及びアルミニウムから選ばれる少なくとも１つの金属元素であることが好ましい。
【００９４】
本発明において、マトリックス前駆物質の少なくとも一部は、三次元マトリックス構造を形成するために三官能（ｎ＝１）である必要がある。オリゴマー前駆物質、特にシロキサンオリゴマーを用いることが有効である。
【００９５】
好ましい具体的化合物としては、トリエトキシシラン、その加水分解及び縮合から誘導される有機シロキサンオリゴマー、メチルトリエトキシシラン、フェニルトリエトキシシラン、及びメチルトリエトキシシランとフェニルトリエトキシシランの両方の混合物等である。また、望ましい物理的特性を付与するために、ジアルコキシシラン等のいくつかの二官能有機アルコキシシランを含むことができる。
【００９６】
マトリックス前駆物質（早期硬化されているか否かにかかわらず）と光像形成システムを混合する前に、前駆物質の粘性は典型的には溶剤の追加によって約１０００ｍＰａ・ｓ以下に調整されて、混合を促す。熱の適用、または溶剤の使用によって、粘性を調整することが可能である。本発明に適した溶剤には、最大４個の炭素原子を有するアルカノール、及び最大４個の炭素原子を有するケトンが含まれる。ここで、アルカノールとケトンは、約８０℃未満の温度でマトリックス前駆物質材料／光像形成システムの混合物から気化することができる。アセトンは、特に多様なマトリックス前駆物質材料、特にシロキサン・ベースの土台を有する前駆物質材料について有用である。溶剤が用いられる場合、溶剤は典型的には最初にマトリックス前駆物質と混合されて、前駆物質の粘性を減らし、続いて光像形成システムは溶媒和された前駆物質と混合される。溶剤は、マトリックス前駆物質が早期硬化されている場合に特に有用であるが、それは早期硬化がマトリックス前駆物質の粘性を高めるからである。混合する時に、マトリックス前駆物質及び光像形成システムは、溶媒和されたマトリックス前駆物質において光像形成システムの溶液を効果的に形成する。溶剤の塊は真空下でゆっくりと熱することによって取り除かれ、さらにこれによりマトリックス縮合が促される。このプロセスは、望ましい質量が得られたときに停止される。
【００９７】
（活性エネルギー線）
活性エネルギー線としては、紫外線、可視光線、Ｘ線及び電子線等が挙げられる。紫外線、可視光線により硬化させる場合に使用できる光源としては、さまざまなものを使用することができ、例えば加圧あるいは高圧水銀灯、メタルハライドランプ、キセノンランプ、無電極放電ランプ、カーボンアーク灯、レーザーまたはＬＥＤ等が挙げられる。電子線により硬化させる場合には、種々の照射装置が使用でき、例えばコックロフトワルトシン型、バンデグラフ型または共振変圧器型等が挙げられ、電子線としては５０〜１０００ｅＶのエネルギーを持つものが好ましく、より好ましくは１００〜３００ｅＶである。本発明では、例えばＧａＮ系紫外線レーザー（４００〜４１５ｎｍ）、Ａｒ＋（４５８、４８８、５１４ｎｍ）及びＨｅ−Ｃｄレーザー（４４２ｎｍ）の青線及び緑線、周波数２倍ＹＡＧレーザー（５３２ｎｍ）、Ｈｅ−Ｎｅ（６３３ｎｍ）及びＫｒ＋レーザー（６４７及び６７６ｎｍ）等を使用することが好ましい。
【００９８】
次いで、本発明の記録方法に係るホログラフィシステムの基本構成について説明する。
【００９９】
図１は、ホログラフィーシステムの基本構成を示す概略図である。
ホログラフィーシステム１０には、変調装置１２、光像記録材料１４及びセンサー１６がある。変調装置１２は、データを２次元で光学的に表現できればいかなる装置でもよい。変調装置１２は、典型的には変調器上でデータをコード化するエンコードユニットに取り付けられた空間光変調器である。コード化に基づき、変調装置１２は、変調装置１２を通過する信号ビーム２０の一部を選択的に通過させたり、遮断したりする。このようにして、信号ビーム２０はデータ画像でコード化される。画像は、光像記録材料１４の上または中のある場所で、コード化された信号ビーム２０と参照ビーム２２を干渉させることにより記憶される。この干渉は、干渉パターン（すなわちホログラム）を生じ、光像記録材料１４内に変化する屈折率のパターンとして保存される。一つの場所に一つ以上のホログラフィー画像を記憶させたり、用いられる参照ビームにより参照ビーム２２の角度、波長または位相を変化させることにより、複数のホログラムを重なった状態で記憶させることも可能である。信号ビーム２０は、典型的には、光像記録材料１４内で参照ビーム２２と交差する前にレンズ３０を通過する。この交差の前に参照ビーム２２がレンズ３２を通過することが可能である。データが光像記録材料１４内に記憶されると、参照ビーム２２を光像記録材料１４の同じ場所で、データ記憶の際と同じ角度、波長または位相で交差させることによりデータを検索することが可能である。再構成されたデータはレンズ３４を通り、センサー１６で検出される。センサー１６は、例えば、電荷結合素子や能動画素センサーである。センサー１６は、データを復調するユニットに取り付けられているのが典型的である。
【０１００】
【実施例】
以下、実施例により本発明を説明するが、本発明の実施態様はこれらに限定されるものではない。
【０１０１】
《光像記録材料の作製》
〔光像記録材料１の作製〕
下記の各組成物からなる調製液１を、厚さが約５００μｍで直径２５ｍｍのテフロン（Ｒ）スペーサーで四方を囲んだスライドガラス上に注入し、次いで別のガラススライドをその上に載せて、２０℃、相対湿度１５％にコントロールされた室に約２４時間放置して、光像記録材料１を作製した。光像記録材料の酸価は１０未満であった。
【０１０２】
2005002222.tif 000017
【０１０３】
【化１６】
2005002222.tif 000018
【０１０４】
〈マトリックス前駆体〉
モノマー１：ジイソシアネート末端ポリプロピレングリコール（分子量：２４
７１）                                                  ６８．６質量％
モノマー２：α，ω−ジヒドロキシポリプロピレングリコール（分子量：４２
５）                                                  １３．０８質量％
触媒：ジブチルスズジラウリレート                        ０．１質量％
〔光像記録材料２の作製〕
光像記録材料１の作製において、下記の各組成物からなる調製液２を用いた以外は同様にして、光像記録材料２を作製した。光像記録材料の酸価は１０未満であった。
【０１０５】
2005002222.tif 000019
〔光像記録材料３の作製〕
光像記録材料１の作製において、下記の各組成物からなる調製液３を用いた以外は同様にして、光像記録材料３を作製した。光像記録材料の酸価は１０未満であった。
【０１０６】
2005002222.tif 000020
【０１０７】
【化１７】
2005002222.tif 000021
【０１０８】
〔光像記録材料４の作製〕
光像記録材料１の作製において、下記の各組成物からなる調製液４を用いた以外は同様にして、光像記録材料４を作製した。光像記録材料の酸価は１０未満であった。
【０１０９】
2005002222.tif 000022
〔光像記録材料５の作製〕
光像記録材料１の作製において、下記の各組成物からなる調製液５を用いた以外は同様にして、光像記録材料５を作製した。光像記録材料の酸価は１０未満であった。
【０１１０】
2005002222.tif 000023
【０１１１】
【化１８】
2005002222.tif 000024
【０１１２】
2005002222.tif 000025
〔光像記録材料６の作製〕
光像記録材料１の作製において、下記の各組成物からなる調製液６を用いた以外は同様にして、光像記録材料６を作製した。光像記録材料の酸価は１０未満であった。
【０１１３】
2005002222.tif 000026
〔光像記録材料７の作製〕
光像記録材料１の作製において、下記の各組成物からなる調製液７を用いた以外は同様にして、光像記録材料７を作製した。光像記録材料の酸価は１０未満であった。
【０１１４】
2005002222.tif 000027
【０１１５】
【化１９】
2005002222.tif 000028
【０１１６】
2005002222.tif 000029
〔光像記録材料８の作製〕
光像記録材料１の作製において、下記の各組成物からなる調製液８を用い、温度湿度は特にコントロールされていない部屋（温度２５〜３０℃、相対湿度５５〜８０％）に放置した以外は同様にして、光像記録材料８を作製した。光像記録材料の酸価は１０以上であった。
【０１１７】
2005002222.tif 000030
〔光像記録材料９の作製〕
光像記録材料８の作製において、下記の各組成物からなる調製液９を用いた以外は同様にして、光像記録材料９を作製した。光像記録材料の酸価は１０以上であった。
【０１１８】
2005002222.tif 000031
〔光像記録材料１０の作製〕
光像記録材料８の作製において、下記の各組成物からなる調製液１０を用いた以外は同様にして、光像記録材料１０を作製した。光像記録材料の酸価は１０未満であった。
【０１１９】
2005002222.tif 000032
《光像記録材料の画像形成及び評価》
以上のようにして作製した光像記録材料１〜１０について、カールフィッシャー法により含水率を測定した。また、米国特許第５，７１９，６９１号に記載の手順に従って、一連の多重ホログラムを書き込み、下記の方法に従って、感度（記録エネルギー）、収縮耐性及び屈折率のコントラストについて測定、評価を行い、得られた結果を表１に示す。
【０１２０】
（感度）
作製したホログラムの各光像記録材料に、Ｎｄ：ＹＡＧレーザー（５３２ｎｍ）を備えた図１で示すホログラム作製装置にてデジタルパターンを表示し、０．５〜２０ｍＪ／ｃｍ２のエネルギーで、このデジタルパターン化されたホログラムを露光し、ホログラムを得た。Ｎｄ：ＹＡＧレーザー（５３２ｎｍ）を参照光に用いて、発生した再生光をＣＣＤで読み取り、良好なデジタルパターンが再生できた最小露光量を感度として測定した。
【０１２１】
（収縮耐性）
収縮耐性は、下記の方法により測定する収縮率で表示する。
【０１２２】
図２は、収縮率を測定する測定装置の原理を示す概略図である。すなわち、ホログラム３を照明する白色照明光源の発光点を０１、観察者の視点を０２とする。測定装置では、発光点０１に白色照明光源４、視点０２に分光器５が設置されている。分光器５はパソコン６に接続され、分光波長の輝度分布を測定するホログラム３の上面には、一部のみ光が透過するようなピンホール８が孔設されている移動ピンホール板７が設置されている。移動ピンホール板７は、図示していないＸＹステージに取り付けられて任意の位置に移動できる構成である。
【０１２３】
すなわち、移動ピンホール板７が点Ｐ（Ｉ，Ｊ）にある場合、ピンホール８の中心から白色照明光源４との角度をθｃ、分光器５との角度をθｉとする。ホログラム３の点Ｐ（Ｉ，Ｊ）の領域は、θｃの角度から照明光９で照明させ、θｉの方向に再生光１１が出射する。再生光１１は分光器５で分光され、輝度がピークとなる波長がＰ（Ｉ，Ｊ）での再生波長λｃである。この関係を用いて、移動ピンホール板７を移動しながら、ホログラム３の各位置でのθｃ、θｉ、λｃを測定する。
【０１２４】
また、点Ｐ（Ｉ，Ｊ）でのホログラムの収縮率をＭ（Ｉ，Ｊ）とすると、ホログラムの収縮率Ｍ（Ｉ，Ｊ）は、記録前の光像記録材料の平均屈折率をｎｒ、現像処理後のホログラムの平均屈折率をｎｃとすれば、下式で表すことができる。
【０１２５】
Ｍ（Ｉ，Ｊ）＝−ｎｃ／ｎｒ×λｒ／λｃ×（ｃｏｓθｃ−ｃｏｓθｉ）／（ｃｏｓθｏ−ｃｏｓθｒ）
なお、式中θｏは光像記録材料への入射角、λｒはレーザ光の波長、θｒは参照光の光像記録材料への入射角である。
【０１２６】
（コントラスト）
屈折率のコントラストは、下記の方法に従って測定した回折効率より求めた。回折効率の測定は、日本分光工業（株）製のＡＲＴ２５Ｃ型分光光度計を用い、幅３ｍｍのスリットを有するフォトマルチメータを、試料を中心にした半径２０ｃｍの円周上に設置した。幅０．３ｍｍの単色光を、試料に対し４５度の角度で入射し、試料からの回折光を検出した。正反射光以外で最も大きな値と、試料を置かず直接入射光を受光したときの値との比を回折効率とし、得られたホログラムの回折効率から屈折率のコントラスト（Δｎ）を求めた。
【０１２７】
【表１】
2005002222.tif 000033
【０１２８】
表１より明らかなように、本発明の光像記録材料は、比較例に対して、感度に優れ、収縮率が低く、かつ屈折率のコントラストに優れていることが分かる。
【０１２９】
【発明の効果】
本発明により、感度に優れ、耐収縮性及びコントラストが良好な光像記録材料、その記録方法及びその製造方法を提供することができた。
【図面の簡単な説明】
【図１】本発明で用いることのできるホログラフィシステムの基本構成を示す概略図である。
【図２】収縮率の測定に用いる測定装置の原理を示す概略図である。
【符号の説明】
０１  白色照明光源の発光点
０２  観察者の視点
３  ホログラム
４  白色照明光源
５  分光器
６  パソコン
７  移動ピンホール板
８  ピンホール
９  照明光
１０  ホログラフィシステム
１１  再生光
１２  変調装置
１４  光像記録材料
１６  センサー
２０  信号ビーム
２２  参照ビーム
３０、３２、３４  レンズ
【図１】
2005002222.tif 000034
【図２】
2005002222.tif 000035